(57)【要約】【課題】はがれやクラックなどの構造的な欠陥が改善された信頼性の高い積層セラミックコンデンサを提供する。【解決手段】誘電体層４０と、第１の内部電極５０ａと、第２の内部電極５０ｂとが積層されることにより直方体状に形成された積層体２０と、積層体２０の第１の端面２６ａに形成された第１の外部電極９０ａおよび積層体２０の第２の端面２６ｂに形成された第２の外部電極９０ｂとを備える積層セラミックコンデンサ１０であって、第１の内部電極５０ａをＴ方向に見たとき、第１の引出し傾斜部７６ａの第１の端面２６ａ側の端部を通り且つＬ方向に沿って延びる直線ｘ1と、第１の引出し傾斜部７６ａとのなす鋭角α1は、第１の対向傾斜部６６ａの第２の端面２６ｂ側の端部を通り且つＬ方向に沿って延びる直線ｙ1と、第１の対向傾斜部６６ａとのなす鋭角β1よりも小さい。【選択図】図４
2018133419.tif 000002
【特許請求の範囲】
【請求項１】
複数の誘電体層と、複数の第１の内部電極と、複数の第２の内部電極とが積層されることにより直方体状に形成され、積層方向において相対する第１の主面および第２の主面と、前記積層方向に直交する幅方向において相対する第１の側面および第２の側面と、前記積層方向および前記幅方向に直交する長さ方向において相対する第１の端面および第２の端面とを含む積層体と、
前記第１の端面に形成されることにより、前記複数の第１の内部電極に電気的に接続される第１の外部電極と、前記第２の端面に形成されることにより、前記複数の第２の内部電極に電気的に接続される第２の外部電極と、を備える積層セラミックコンデンサであって、
前記第１の内部電極は、前記誘電体層を介して前記第２の内部電極と対向する第１の対向部と、前記第１の対向部から前記第１の端面側に引き出され、且つ前記第１の対向部よりも幅方向の寸法が小さい第１の引出し部と、を含み、
前記第１の対向部は、前記第２の端面側に位置する縁部と幅方向の縁部とが交わるコーナー部において、前記第２の端面に近づくに連れて幅方向の寸法が小さくなるように積層方向に見て直線状に傾斜する第１の対向傾斜部を有し、
前記第１の引出し部は、幅方向の縁部の前記第１の対向部側の部分において、前記第１の対向部に近づくに連れて幅方向の寸法が大きくなるように積層方向に見て直線状に傾斜する第１の引出し傾斜部を有し、
前記第２の内部電極は、前記誘電体層を介して前記第１の内部電極と対向する第２の対向部と、前記第２の対向部から前記第２の端面側に引き出され、且つ前記第２の対向部よりも幅方向の寸法が小さい第２の引出し部と、を含み、
前記第２の対向部は、前記第１の端面側に位置する縁部と幅方向の縁部とが交わるコーナー部において、前記第１の端面に近づくに連れて幅方向の寸法が小さくなるように積層方向に見て直線状に傾斜する第２の対向傾斜部を有し、
前記第２の引出し部は、幅方向の縁部の前記第２の対向部側の部分において、前記第２の対向部に近づくに連れて幅方向の寸法が大きくなるように積層方向に見て直線状に傾斜する第２の引出し傾斜部を有し、
積層方向に見たとき、前記第１の引出し傾斜部の前記第１の端面側の端部を通り且つ長さ方向に沿って延びる直線と、前記第１の引出し傾斜部とのなす鋭角は、前記第１の対向傾斜部の前記第２の端面側の端部を通り且つ長さ方向に沿って延びる直線と、前記第１の対向傾斜部とのなす鋭角よりも小さく、且つ前記第２の引出し傾斜部の前記第２の端面側の端部を通り且つ長さ方向に沿って延びる直線と、前記第２の引出し傾斜部とのなす鋭角は、前記第２の対向傾斜部の前記第１の端面側の端部を通り且つ長さ方向に沿って延びる直線と、前記第２の対向傾斜部とのなす鋭角よりも小さいことを特徴とする、積層セラミックコンデンサ。
【請求項２】
積層方向に見たとき、前記第１の対向傾斜部は、前記誘電体層を介して対向する前記第２の引出し傾斜部よりも長さ方向の内側に位置するように配設され、且つ前記第２の対向傾斜部は、前記誘電体層を介して対向する前記第１の引出し傾斜部よりも長さ方向の内側に位置するように配設される、請求項１に記載の積層セラミックコンデンサ。
【請求項３】
積層方向に見たとき、前記第１の対向傾斜部は、前記第２の引出し傾斜部よりも幅方向の内側に位置するように配設され、且つ前記第２の対向傾斜部は、前記第１の引出し傾斜部よりも幅方向の内側に位置するように配設される、請求項１または２に記載の積層セラミックコンデンサ。
【請求項４】
積層方向に見たとき、前記第１の引出し傾斜部の前記第１の端面側の端部を通り且つ長さ方向に沿って延びる直線と、前記第１の引出し傾斜部とのなす鋭角、および前記第２の引出し傾斜部の前記第２の端面側の端部を通り且つ長さ方向に沿って延びる直線と、前記第２の引出し傾斜部とのなす鋭角は、それぞれ、４５度以上６０度以下である、請求項１〜３のいずれかに記載の積層セラミックコンデンサ。
【請求項５】
積層方向に見たとき、前記第１の対向傾斜部の前記第２の端面側の端部を通り且つ長さ方向に沿って延びる直線と、前記第１の対向傾斜部とのなす鋭角、および前記第２の対向傾斜部の前記第１の端面側の端部を通り且つ長さ方向に沿って延びる直線と、前記第２の対向傾斜部とのなす鋭角は、それぞれ、５５度以上７０度以下である、請求項１〜４のいずれかに記載の積層セラミックコンデンサ。
【請求項６】
前記第１の引出し傾斜部を縁部とする部分を除いた前記第１の引出し部、および前記第２の引出し傾斜部を縁部とする部分を除いた前記第２の引出し部の幅方向の寸法は、それぞれ、６０μｍ以上２００μｍ以下である、請求項１〜５のいずれかに記載の積層セラミックコンデンサ。
【請求項７】
前記第１の対向傾斜部を縁部とする部分を除いた前記第１の対向部、および前記第２の対向傾斜部を縁部とする部分を除いた前記第２の対向部の幅方向の寸法は、それぞれ、１４００μｍ以上３５００μｍ以下である、請求項１〜６のいずれかに記載の積層セラミックコンデンサ。
【請求項８】
長さ方向の寸法が１．５ｍｍ以上３．４ｍｍ以下であり、幅方向の寸法が０．７ｍｍ以上２．７ｍｍ以下であり、且つ積層方向の寸法が０．５ｍｍ以上２．７ｍｍ以下である、請求項１〜７のいずれかに記載の積層セラミックコンデンサ。
【請求項９】
前記第１の内部電極および前記第２の内部電極の積層枚数の合計は、１５０枚以上７００枚以下である、請求項１〜８のいずれかに記載の積層セラミックコンデンサ。
【発明の詳細な説明】
【技術分野】
【０００１】
この発明は、積層セラミックコンデンサに関する。
【背景技術】
【０００２】
積層セラミックコンデンサは、例えば、チタン酸バリウムなどを含む誘電体層と、ニッケルなどの金属を含む内部電極とが交互に積層されることにより直方体状に形成される積層体と、積層体の両端面に形成される一対の外部電極とを備える。内部電極は、積層体の両端面から交互に露出するように積層され、一対の外部電極それぞれに電気的に接続される。一般に、積層セラミックコンデンサは、内部電極の露出部と誘電体層との間から積層体の内部へと水分が浸入してしまうことにより、その特性が劣化し得る。また、内部電極と誘電体層の収縮率差や、積層セラミックコンデンサ内外の温度差に起因して生じる膨張差などにより、はがれやクラックなどが発生してしまうという問題があった。このような問題を解決することを目的とした積層セラミックコンデンサが、例えば、特許文献１および特許文献２などに開示されている。
【０００３】
特許文献１では、内部電極の引出し部の幅寸法を内部電極の他の部分（すなわち、容量形成部）のそれよりも小さくすることにより、外部からの水分の浸入や、内部でのはがれなどの発生を抑制し得る積層セラミックコンデンサが提案されている。しかしながら、特許文献１のように、引出し部の幅寸法を小さくした場合、容量形成部のコーナー部や、引出し部と容量形成部の境界部分などにおいて内部電極の厚さ寸法が大きくなる。その結果、積層体に内部応力が発生してしまい、耐熱衝撃性が低下してクラックが発生し易くなり、特性の低下を招いてしまうという問題があった。
【０００４】
特許文献２では、上記した特許文献１の課題を解決し得るために、積層体の端面に近づくに連れて徐々に幅寸法が小さくなるテーパー形状の引出し部を有する内部電極とし、誘電体層を介して互いに対向する一対の内部電極において、一方の内部電極の方形状部分のコーナー部が、他方の内部電極のテーパー形状部の近傍且つ外側に位置するように、内部電極の位置をずらして積層する構造が提案されている。これにより、特許文献２の積層セラミックコンデンサは、積層体に発生する内部応力を緩和することができるため、構造的な欠陥が改善され得る。
【先行技術文献】
【特許文献】
【０００５】
【特許文献１】特開平８−９７０７１号公報
【特許文献２】特開２００４−４７５３６号公報
【発明の概要】
【発明が解決しようとする課題】
【０００６】
発明者は、特許文献２の積層セラミックコンデンサの構造において、積層方向から見たとき、一方の内部電極のテーパー形状部からはみ出した他方の内部電極の方形状部分のコーナー部に着目した。そして、発明者は、鋭意研究した結果、当該コーナー部に応力が集中し易くなることにより、はがれやクラックなどの構造的な欠陥が生じ得るという課題を見出した。
【０００７】
それゆえに、この発明の目的は、はがれやクラックなどの構造的な欠陥が改善された信頼性の高い積層セラミックコンデンサを提供することである。
【課題を解決するための手段】
【０００８】
この発明に係る積層セラミックコンデンサは、複数の誘電体層と、複数の第１の内部電極と、複数の第２の内部電極とが積層されることにより直方体状に形成され、積層方向において相対する第１の主面および第２の主面と、積層方向に直交する幅方向において相対する第１の側面および第２の側面と、積層方向および幅方向に直交する長さ方向において相対する第１の端面および第２の端面とを含む積層体と、第１の端面に形成されることにより、複数の第１の内部電極に電気的に接続される第１の外部電極と、第２の端面に形成されることにより、複数の第２の内部電極に電気的に接続される第２の外部電極と、を備える積層セラミックコンデンサであって、第１の内部電極は、誘電体層を介して第２の内部電極と対向する第１の対向部と、第１の対向部から第１の端面側に引き出され、且つ第１の対向部よりも幅方向の寸法が小さい第１の引出し部と、を含み、第１の対向部は、第２の端面側に位置する縁部と幅方向の縁部とが交わるコーナー部において、第２の端面に近づくに連れて幅方向の寸法が小さくなるように積層方向に見て直線状に傾斜する第１の対向傾斜部を有し、第１の引出し部は、幅方向の縁部の第１の対向部側の部分において、第１の対向部に近づくに連れて幅方向の寸法が大きくなるように積層方向に見て直線状に傾斜する第１の引出し傾斜部を有し、第２の内部電極は、誘電体層を介して第１の内部電極と対向する第２の対向部と、第２の対向部から第２の端面側に引き出され、且つ第２の対向部よりも幅方向の寸法が小さい第２の引出し部と、を含み、第２の対向部は、第１の端面側に位置する縁部と幅方向の縁部とが交わるコーナー部において、第１の端面に近づくに連れて幅方向の寸法が小さくなるように積層方向に見て直線状に傾斜する第２の対向傾斜部を有し、第２の引出し部は、幅方向の縁部の第２の対向部側の部分において、第２の対向部に近づくに連れて幅方向の寸法が大きくなるように積層方向に見て直線状に傾斜する第２の引出し傾斜部を有し、積層方向に見たとき、第１の引出し傾斜部の第１の端面側の端部を通り且つ長さ方向に沿って延びる直線と、第１の引出し傾斜部とのなす鋭角は、第１の対向傾斜部の第２の端面側の端部を通り且つ長さ方向に沿って延びる直線と、第１の対向傾斜部とのなす鋭角よりも小さく、且つ第２の引出し傾斜部の第２の端面側の端部を通り且つ長さ方向に沿って延びる直線と、第２の引出し傾斜部とのなす鋭角は、第２の対向傾斜部の第１の端面側の端部を通り且つ長さ方向に沿って延びる直線と、第２の対向傾斜部とのなす鋭角よりも小さいことを特徴とする。
好ましくは、積層方向に見たとき、第１の対向傾斜部は、誘電体層を介して対向する第２の引出し傾斜部よりも長さ方向の内側に位置するように配設され、且つ第２の対向傾斜部は、誘電体層を介して対向する第１の引出し傾斜部よりも長さ方向の内側に位置するように配設される。
好ましくは、積層方向に見たとき、第１の対向傾斜部は、第２の引出し傾斜部よりも幅方向の内側に位置するように配設され、且つ第２の対向傾斜部は、第１の引出し傾斜部よりも幅方向の内側に位置するように配設される。
好ましくは、積層方向に見たとき、第１の引出し傾斜部の第１の端面側の端部を通り且つ長さ方向に沿って延びる直線と、第１の引出し傾斜部とのなす鋭角、および第２の引出し傾斜部の第２の端面側の端部を通り且つ長さ方向に沿って延びる直線と、第２の引出し傾斜部とのなす鋭角は、それぞれ、４５度以上６０度以下である。
好ましくは、積層方向に見たとき、第１の対向傾斜部の第２の端面側の端部を通り且つ長さ方向に沿って延びる直線と、第１の対向傾斜部とのなす鋭角、および第２の対向傾斜部の第１の端面側の端部を通り且つ長さ方向に沿って延びる直線と、第２の対向傾斜部とのなす鋭角は、それぞれ、５５度以上７０度以下である。
好ましくは、第１の引出し傾斜部を縁部とする部分を除いた第１の引出し部、および第２の引出し傾斜部を縁部とする部分を除いた第２の引出し部の幅方向の寸法は、それぞれ、６０μｍ以上２００μｍ以下である。
好ましくは、第１の対向傾斜部を縁部とする部分を除いた第１の対向部、および第２の対向傾斜部を縁部とする部分を除いた第２の対向部の幅方向の寸法は、それぞれ、１４００μｍ以上３５００μｍ以下である。
好ましくは、長さ方向の寸法が１．５ｍｍ以上３．４ｍｍ以下であり、幅方向の寸法が０．７ｍｍ以上２．７ｍｍ以下であり、且つ積層方向の寸法が０．５ｍｍ以上２．７ｍｍ以下である。
好ましくは、第１の内部電極および第２の内部電極の積層枚数の合計は、１５０枚以上７００枚以下である。
【発明の効果】
【０００９】
この発明によれば、はがれやクラックなどの構造的な欠陥が改善された信頼性の高い積層セラミックコンデンサを提供し得る。
【００１０】
この発明の上述の目的、その他の目的、特徴および利点は、図面を参照して行う以下の発明を実施するための形態の説明から一層明らかとなろう。
【図面の簡単な説明】
【００１１】
【図１】この発明の一実施の形態に係る積層セラミックコンデンサの外観斜視図である。
【図２】この発明の一実施の形態に係る積層セラミックコンデンサの長さ方向に沿った断面図である。
【図３】この発明の一実施の形態に係る積層セラミックコンデンサの幅方向に沿った断面図である。
【図４】この発明の一実施の形態に係る積層セラミックコンデンサが備える第１の内部電極を積層方向に沿って見た概略図である。
【図５】この発明の一実施の形態に係る積層セラミックコンデンサが備える第２の内部電極を積層方向に沿って見た概略図である。
【図６】この発明の一実施の形態に係る積層セラミックコンデンサが備える第１の内部電極と第２の内部電極とが積層された状態を積層方向に沿って見た概略図である。
【発明を実施するための形態】
【００１２】
１．積層セラミックコンデンサ
以下、この発明の一実施の形態に係る積層セラミックコンデンサについて、図１〜６に基づいて説明する。図１は、この発明の一実施の形態に係る積層セラミックコンデンサの外観斜視図である。図２は、この発明の一実施の形態に係る積層セラミックコンデンサの長さ方向に沿った断面図（図１に示すＩＩ−ＩＩ断面図）である。図３は、この発明の一実施の形態に係る積層セラミックコンデンサの幅方向に沿った断面図（図２に示すＩＩＩ−ＩＩＩ断面図）である。図４は、この発明の一実施の形態に係る積層セラミックコンデンサが備える第１の内部電極を積層方向に沿って見た概略図である。図５は、この発明の一実施の形態に係る積層セラミックコンデンサが備える第２の内部電極を積層方向に沿って見た概略図である。図６は、この発明の一実施の形態に係る積層セラミックコンデンサが備える第１の内部電極と第２の内部電極とが積層された状態を積層方向に沿って見た概略図である。
【００１３】
この実施の形態に係る積層セラミックコンデンサ１０は、直方体状に形成された積層体２０と、積層体２０の表面に形成された第１の外部電極９０ａおよび第２の外部電極９０ｂとを備える。積層セラミックコンデンサ１０は、長さ方向（以下「Ｌ方向」という）の寸法をＬ寸法とし、幅方向（以下「Ｗ方向」という）の寸法をＷ寸法とし、且つ積層方向の寸法（以下「Ｔ方向」という）をＴ寸法としたとき、Ｌ寸法が１．５ｍｍ以上３．４ｍｍ以下であり、Ｗ寸法が０．７ｍｍ以上２．７ｍｍ以下であり、且つＴ寸法が０．５ｍｍ以上２．７ｍｍ以下であることが好ましい。
【００１４】
（積層体２０）
積層体２０は、複数の誘電体層４０と、複数の第１の内部電極５０ａと、複数の第２の内部電極５０ｂとが積層されることにより直方体状に形成される。積層体２０は、Ｔ方向において相対する第１の主面２２ａおよび第２の主面２２ｂと、Ｔ方向に直交するＷ方向において相対する第１の側面２４ａおよび第２の側面２４ｂと、Ｔ方向およびＷ方向に直交するＬ方向において相対する第１の端面２６ａおよび第２の端面２６ｂとを含む。積層体２０は、その角部および稜線部に丸みを付けられることが好ましい。ここで、角部とは、積層体２０の表面のうち３面が交わる部分であり、稜線部とは、積層体２０の表面のうち２面が交わる部分である。また、積層体２０の主面、側面および端面の一部または全部に凹凸などが形成されてもよい。積層体２０は、Ｌ方向の寸法が０．２５ｍｍ以上３．２０ｍｍ以下であり、Ｗ方向の寸法が０．１２５ｍｍ以上２．５０ｍｍ以下であり、且つＴ方向の寸法が０．１２５ｍｍ以上２．５０ｍｍ以下であることが好ましいが、特に限定されない。
【００１５】
積層体２０は、第１の内部電極５０ａと第２の内部電極５０ｂとが対向する対向電極部３２と、対向電極部３２と第１の側面２４ａとの間に位置する第１の側部３４ａ（Ｗギャップ）と、対向電極部３２と第２の側面２４ｂとの間に位置する第２の側部３４ｂ（同前）と、対向電極部３２と第１の端面２６ａとの間に位置し、後述する第１の引出し部７０ａを有する第１の端部３６ａ（Ｌギャップ）と、対向電極部３２と第２の端面２６ｂとの間に位置し、後述する第２の引出し部７０ｂを有する第２の端部３６ｂ（同前）とを含む。
【００１６】
（誘電体層４０）
誘電体層４０は、第１の内部電極５０ａと第２の内部電極５０ｂとの間に挟まれて積層される。誘電体層４０は、ＢａＴｉＯ3、ＣａＴｉＯ3、ＳｒＴｉＯ3またはＣａＺｒＯ3などの誘電体セラミックを主成分とする誘電体材料を用いて形成することができる。また、前述したような主成分に、Ｍｎ化合物、Ｆｅ化合物、Ｃｒ化合物、Ｃｏ化合物、Ｎｉ化合物などの副成分を添加してもよい。なお、副成分は主成分よりも含有量が少ない。誘電体層４０の積層枚数は、特に限定されないが、（後述する外層部も含めて）１７０枚以上７２０枚以下であることが好ましい。誘電体層４０の１層あたりの厚さは、０．４μｍ以上２０μｍ以下であることが好ましい。
【００１７】
誘電体層４０は、第１の主面２２ａ側および第２の主面２２ｂ側それぞれに位置する外層部と、これらの外層部にＴ方向において挟まれた領域に位置する内層部とを含む。具体的には、第１の主面２２ａ側に位置する外層部は、最も第１の主面２２ａに近い内部電極（第１の内部電極５０ａまたは第２の内部電極５０ｂ）と第１の主面２２ａとの間に位置する誘電体層４０のことであり、第２の主面２２ｂ側に位置する外層部は、最も第２の主面２２ｂに近い内部電極と第２の主面２２ｂとの間に位置する誘電体層４０のことである。また、内層部とは、最も第１の主面２２ａに近い内部電極と最も第２の主面２２ｂに近い内部電極との間に位置する誘電体層４０のことである。第１の主面２２ａ側の外層部および第２の主面２２ｂ側の外層部のＴ方向に沿った厚さは、それぞれ、１０μｍ以上３００μｍ以下であることが好ましい。
【００１８】
（第１の内部電極５０ａおよび第２の内部電極５０ｂ）
第１の内部電極５０ａは、誘電体層４０の表面を平板状に延在し、その端部が積層体２０の第１の端面２６ａに露出することにより、第１の外部電極９０ａと電気的に接続される。第２の内部電極５０ｂは、誘電体層４０の表面を平板状に延在し、その端部が積層体２０の第２の端面２６ｂに露出することにより、第２の外部電極９０ｂと電気的に接続される。
【００１９】
この実施の形態では、第１の内部電極５０ａの一部である後述する第１の対向部６０ａと、第２の内部電極５０ｂの一部である後述する第２の対向部６０ｂとが誘電体層４０を介して互いに対向することにより、静電容量が発生する。その結果、この実施の形態に係る積層セラミックコンデンサ１０は、コンデンサとして機能する。第１の内部電極５０ａおよび第２の内部電極５０ｂは、例えば、Ｎｉ、Ｃｕ、Ａｇ、ＰｄおよびＡｕなどの金属や、これらの金属のうちの少なくとも一種を含む合金（例えば、Ａｇ−Ｐｄ合金など）の適宜の導電材料を用いて形成することができる。また、第１の内部電極５０ａおよび第２の内部電極５０ｂの１層あたりの厚さは、それぞれ、０．２μｍ以上２．０μｍ以下程度であることが好ましい。さらに、第１の内部電極５０ａおよび第２の内部電極５０ｂの積層枚数の合計は、１５０枚以上７００枚以下であることが好ましい。そして、Ｔ方向に見たとき、第１の内部電極５０ａおよび第２の内部電極５０ｂそれぞれが誘電体層４０の表面を覆っている割合は、５０％以上９５％以下であることが好ましい。
【００２０】
（第１の内部電極５０ａ）
第１の内部電極５０ａは、誘電体層４０を介して第２の内部電極５０ｂと対向する第１の対向部６０ａと、第１の対向部６０ａから第１の端面２６ａ側に引き出され、且つ第１の対向部６０ａよりもＷ方向の寸法が小さい第１の引出し部７０ａとを含む。
【００２１】
（第１の対向部６０ａ）
第１の対向部６０ａは、Ｗ方向の縁部６２ａが、Ｔ方向に見てＬ方向に沿って直線状に延びる。また、第１の対向部６０ａは、第１の引出し部７０ａ側を根元側としたとき、先端側に位置する第１の先端縁部６４ａ（すなわち、第２の端面２６ｂ側に位置する縁部）が、Ｔ方向に見てＷ方向に沿って直線状に延びる。そして、第１の対向部６０ａは、Ｗ方向の縁部６２ａと第１の先端縁部６４ａとが交わるコーナー部において、第１の先端縁部６４ａ（または第２の端面２６ｂ）に近づくに連れてＷ方向の寸法が小さくなるようにＴ方向に見て直線状に傾斜する第１の対向傾斜部６６ａを有する。なお、第１の対向部６０ａは、Ｔ方向に見て、Ｗ方向の中央部をＬ方向に沿って延びる中心線に関して線対称であることが好ましい。
【００２２】
（第１の引出し部７０ａ）
第１の引出し部７０ａは、Ｗ方向の縁部７２ａの第１の端面２６ａ側の部分において、Ｔ方向に見てＬ方向に沿って直線状に延びる第１の引出し平坦部７４ａを有する。また、第１の引出し部７０ａは、Ｗ方向の縁部７２ａの第１の対向部６０ａ側の部分において、第１の対向部６０ａに近づくに連れてＷ方向の寸法が大きくなるようにＴ方向に見て直線状に傾斜する第１の引出し傾斜部７６ａを有する。第１の引出し傾斜部７６ａは、第１の引出し平坦部７４ａの第２の端面２６ｂ側の端部と、第１の対向部６０ａの第１の端面２６ａ側の端部とを互いに接続する。なお、第１の引出し部７０ａは、Ｔ方向に見て、Ｗ方向の中央部をＬ方向に沿って延びる中心線に関して線対称であることが好ましい。
【００２３】
（第２の内部電極５０ｂ）
第２の内部電極５０ｂは、誘電体層４０を介して第１の内部電極５０ａと対向する第２の対向部６０ｂと、第２の対向部６０ｂから第２の端面２６ｂ側に引き出され、且つ第２の対向部６０ｂよりもＷ方向の寸法が小さい第２の引出し部７０ｂとを含む。
【００２４】
（第２の対向部６０ｂ）
第２の対向部６０ｂは、Ｗ方向の縁部６２ｂが、Ｔ方向に見てＬ方向に沿って直線状に延びる。また、第２の対向部６０ｂは、第２の引出し部７０ｂ側を根元側としたとき、先端側に位置する第２の先端縁部６４ｂ（すなわち、第１の端面２６ａ側に位置する縁部）が、Ｔ方向に見てＷ方向に沿って直線状に延びる。そして、第２の対向部６０ｂは、Ｗ方向の縁部６２ｂと第２の先端縁部６４ｂとが交わるコーナー部において、第２の先端縁部６４ｂ（または第１の端面２６ａ）に近づくに連れてＷ方向の寸法が小さくなるようにＴ方向に見て直線状に傾斜する第２の対向傾斜部６６ｂを有する。なお、第２の対向部６０ｂは、Ｔ方向に見て、Ｗ方向の中央部をＬ方向に沿って延びる中心線に関して線対称であることが好ましい。
【００２５】
（第２の引出し部７０ｂ）
第２の引出し部７０ｂは、Ｗ方向の縁部７２ｂの第２の端面２６ｂ側の部分において、Ｔ方向に見てＬ方向に沿って直線状に延びる第２の引出し平坦部７４ｂを有する。また、第２の引出し部７０ｂは、Ｗ方向の縁部７２ｂの第２の対向部６０ｂ側の部分において、第２の対向部６０ｂに近づくに連れてＷ方向の寸法が大きくなるようにＴ方向に見て直線状に傾斜する第２の引出し傾斜部７６ｂを有する。第２の引出し傾斜部７６ｂは、第２の引出し平坦部７４ｂの第１の端面２６ａ側の端部と、第２の対向部６０ｂの第２の端面２６ｂ側の端部とを互いに接続する。なお、第２の引出し部７０ｂは、Ｔ方向に見て、Ｗ方向の中央部をＬ方向に沿って延びる中心線に関して線対称であることが好ましい。
【００２６】
（第１の対向傾斜部６６ａと第１の引出し傾斜部７６ａとの関係）
図４に示すように、Ｔ方向に見たとき、第１の引出し傾斜部７６ａの第１の端面２６ａ側の端部を通り且つＬ方向に沿って延びる図４中一点鎖線で示す直線ｘ1と、第１の引出し傾斜部７６ａとのなす鋭角α1は、第１の対向傾斜部６６ａの第１の先端縁部６４ａ側（または第２の端面２６ｂ側）の端部を通り且つＬ方向に沿って延びる同図中一点鎖線で示す直線ｙ1と、第１の対向傾斜部６６ａとのなす鋭角β1よりも小さい。
【００２７】
好ましくは、図６に示すように、Ｔ方向に見たとき、第１の対向傾斜部６６ａは、誘電体層４０を介して対向する第２の引出し傾斜部７６ｂよりもＬ方向の内側に位置するように（すなわち、図６の左側に一点鎖線で示す直線ｚ1よりも右側に位置するように）配設される。
【００２８】
好ましくは、図６に示すように、Ｔ方向に見たとき、第１の対向傾斜部６６ａは、第２の引出し傾斜部７６ｂよりもＷ方向の内側に位置するように（すなわち、図６の左側に二点鎖線で示す直線ｚ3よりも下側に位置するように）配設される。
【００２９】
（第２の対向傾斜部６６ｂと第２の引出し傾斜部７６ｂとの関係）
図５に示すように、Ｔ方向に見たとき、第２の引出し傾斜部７６ｂの第２の端面２６ｂ側の端部を通り且つＬ方向に沿って延びる図５中一点鎖線で示す直線ｘ2と、第２の引出し傾斜部７６ｂとのなす鋭角α2は、第２の対向傾斜部６６ｂの第２の先端縁部６４ｂ側（または第１の端面２６ａ側）の端部を通り且つＬ方向に沿って延びる同図中一点鎖線で示す直線ｙ2と、第２の対向傾斜部６６ｂとのなす鋭角β2よりも小さい。
【００３０】
好ましくは、図６に示すように、Ｔ方向に見たとき、第２の対向傾斜部６６ｂは、誘電体層４０を介して対向する第１の引出し傾斜部７６ａよりもＬ方向の内側に位置するように（すなわち、図６の右側に一点鎖線で示す直線ｚ2よりも左側に位置するように）配設される。
【００３１】
好ましくは、図６に示すように、Ｔ方向に見たとき、第２の対向傾斜部６６ｂは、第１の引出し傾斜部７６ａよりもＷ方向の内側に位置するように（すなわち、図６の右側に二点鎖線で示す直線ｚ4よりも下側に位置するように）配設される。
【００３２】
（好ましい鋭角の大きさ）
好ましくは、第１の引出し傾斜部７６ａの鋭角α1および第２の引出し傾斜部７６ｂの鋭角α2は、それぞれ、４５度以上６０度以下である。
【００３３】
好ましくは、第１の対向傾斜部６６ａの鋭角β1および第２の対向傾斜部６６ｂの鋭角β2は、それぞれ、５５度以上７０度以下である。
【００３４】
（好ましいＷ方向の寸法）
好ましくは、第１の引出し傾斜部７６ａを縁部とする部分を除いた第１の引出し部７０ａ（すなわち、第１の引出し平坦部７４ａを縁部とする部分）、および第２の引出し傾斜部７６ｂを縁部とする部分を除いた第２の引出し部７０ｂ（すなわち、第２の引出し平坦部７４ｂを縁部とする部分）のＷ方向の寸法は、それぞれ、６０μｍ以上２００μｍ以下である。
【００３５】
好ましくは、第１の対向傾斜部６６ａを縁部とする部分を除いた第１の対向部６０ａ、および第２の対向傾斜部６６ｂを縁部とする部分を除いた第２の対向部６０ｂのＷ方向の寸法は、それぞれ、１４００μｍ以上３５００μｍ以下である。
【００３６】
（第１の外部電極９０ａおよび第２の外部電極９０ｂ）
第１の外部電極９０ａは、第１の端面２６ａを覆うように形成され、その端部が第１の端面２６ａに露出する第１の内部電極５０ａと電気的に接続される。第１の外部電極９０ａは、第１の端面２６ａに形成された部分から延長されて、第１の主面２２ａ、第２の主面２２ｂ、第１の側面２４ａおよび第２の側面２４ｂそれぞれの一部まで至るように形成されることが好ましい。なお、第１の外部電極９０ａは、第１の端面２６ａにのみ形成されてもよい。一方、第２の外部電極９０ｂは、積層体２０の第２の端面２６ｂを覆うように形成され、その端部が第２の端面２６ｂに露出する第２の内部電極５０ｂと電気的に接続される。第２の外部電極９０ｂは、第２の端面２６ｂに形成された部分から延長されて、第１の主面２２ａ、第２の主面２２ｂ、第１の側面２４ａおよび第２の側面２４ｂそれぞれの一部まで至るように形成されることが好ましい。なお、第２の外部電極９０ｂは、第２の端面２６ｂにのみ形成されてもよい。
【００３７】
第１の外部電極９０ａおよび第２の外部電極９０ｂそれぞれは、第１の端面２６ａまたは第２の端面２６ｂを覆うように形成される下地電極層と、当該下地電極層の表面に形成されるめっき層とを含む。
【００３８】
下地電極層は、焼付け層、樹脂層および薄膜層などから選ばれる少なくとも１つを含む。
【００３９】
焼付け層は、第１の端面２６ａまたは第２の端面２６ｂの表面に形成される。焼付け層は、ガラスおよび金属を含む。焼付け層のガラスは、例えば、Ｂ、Ｓｉ、Ｂａ、Ｍｇ、ＡｌおよびＬｉなどを含む。また、焼付け層の金属は、例えば、Ｃｕ、Ｎｉ、Ａｇ、Ｐｄ、Ａｇ−Ｐｄ合金およびＡｕなどから選ばれる少なくとも１つを含む。焼付け層は、ガラスおよび金属を含む導電性ペーストを積層体２０に塗布して焼き付けることにより形成される。焼付け層は、第１の内部電極５０ａおよび第２の内部電極５０ｂと同時焼成することにより形成されてもよいし、第１の内部電極５０ａおよび第２の内部電極５０ｂを焼成した後で焼き付けることにより形成されてもよい。なお、焼付け層は複数層構造であってもよい。焼付け層の最も厚い部分の厚みは、１０μｍ以上５０μｍ以下であることが好ましい。
【００４０】
樹脂層は、焼付け層の表面に形成されてもよいし、焼付け層を形成せずに第１の端面２６ａまたは第２の端面２６ｂの表面に直接形成されてもよい。樹脂層は、例えば、導電性粒子および熱硬化性樹脂を含む。なお、樹脂層は、複数層構造であってもよい。樹脂層の最も厚い部分の厚みは、１０μｍ以上１５０μｍ以下であることが好ましい。
【００４１】
薄膜層は、スパッタ法または蒸着法などの薄膜形成法により形成される。薄膜層は、金属粒子が堆積した１μｍ以下の層である。
【００４２】
めっき層は、例えば、Ｃｕ、Ｎｉ、Ｓｎ、Ａｇ、Ｐｄ、Ａｇ−Ｐｄ合金およびＡｕなどから選ばれる少なくとも１種の金属または合金を含むことが好ましい。めっき層は複数層構造であってもよい。好ましくは、下層側に形成されるＮｉめっきと、上層側に形成されるＳｎめっきとを含んだ２層構造である。下地電極層を覆うようにＮｉめっきが形成されることにより、半田による侵食を防止することができる。また、Ｎｉめっきの表面にさらにＳｎめっきが形成されることにより、半田の濡れ性を向上させることができるため、実装作業を容易に行うことが可能となる。めっき層の１層あたりの厚みは、１μｍ以上１５μｍ以下であることが好ましい。
【００４３】
なお、第１の外部電極９０ａおよび第２の外部電極９０ｂそれぞれは、積層体２０の表面に直接形成され、第１の内部電極５０ａまたは第２の内部電極５０ｂに電気的に接続されるめっき電極層を含む構造であってもよい。このような場合、前処理として積層体２０の表面に触媒を配設した後で、めっき電極層が形成されてもよい。めっき電極層は、積層体２０の表面に形成される下層めっき電極と、当該下層めっき電極の表面に形成される上層めっき電極とを含むことが好ましい。
【００４４】
下層めっき電極および上層めっき電極それぞれは、例えば、Ｃｕ、Ｎｉ、Ｓｎ、Ｐｂ、Ａｕ、Ａｇ、Ｐｄ、ＢｉおよびＺｎなどから選ばれる少なくとも１種の金属または当該金属を含む合金を含むことが好ましい。なお、下層めっき電極は、半田バリア性能を有するＮｉを用いて形成されることが好ましく、上層めっき電極は、半田濡れ性が良好なＳｎやＡｕを用いて形成されることが好ましい。また、例えば、第１の内部電極５０ａおよび第２の内部電極５０ｂがＮｉを用いて形成される場合、下層めっき電極は、Ｎｉと接合性のよいＣｕを用いて形成されることが好ましい。
【００４５】
なお、上層めっき電極は必要に応じて形成されればよく、第１の外部電極９０ａおよび第２の外部電極９０ｂそれぞれは、下層めっき電極のみで構成されてもよい。また、上層めっき電極を最外層としてもよいし、上層めっき電極の表面にさらに他のめっき電極を形成してもよい。めっき電極層の１層あたりの厚みは、１μｍ以上１５μｍ以下であることが好ましい。めっき電極層は、ガラスを含まないことが好ましい。めっき電極層の単位体積あたりの金属割合は、９９体積％以上であることが好ましい。
【００４６】
（効果）
この実施の形態に係る積層セラミックコンデンサ１０は、第１の内部電極５０ａをＴ方向に見たとき、図４中一点鎖線で示す直線ｘ1と第１の引出し傾斜部７６ａとのなす鋭角α1が、同図中一点鎖線で示す直線ｙ1と第１の対向傾斜部６６ａとのなす鋭角β1よりも小さい。なお、第２の内部電極５０ｂも第１の内部電極５０ａと同様の形状を有する。このような形状により、Ｔ方向に見たとき、第１の内部電極５０ａおよび第２の内部電極５０ｂそれぞれが独立して存在する面積を減らすことができる。すなわち、第１の内部電極５０ａおよび第２の内部電極５０ｂそれぞれと誘電体層４０とが固着する部分を増加させることができるため、積層体２０に発生する内部応力を緩和することができる。その結果、この実施の形態に係る積層セラミックコンデンサ１０は、はがれやクラックなどの構造的な欠陥が改善された信頼性の高い積層セラミックコンデンサ１０を提供し得る。
【００４７】
また、Ｔ方向に見たとき、第１の対向傾斜部６６ａは、誘電体層４０を介して対向する第２の引出し傾斜部７６ｂよりもＬ方向の内側に位置するように（すなわち、図６の左側に一点鎖線で示す直線ｚ1よりも右側に位置するように）配設される。なお、第２の内部電極５０ｂも第１の内部電極５０ａと同様の形状を有する。これにより、積層体２０に発生する内部応力を一層緩和することができるため、この発明の効果を一層確実に発揮することが可能となる。
【００４８】
さらに、Ｔ方向に見たとき、第１の対向傾斜部６６ａは、第２の引出し傾斜部７６ｂよりもＷ方向の内側に位置するように配設される。なお、第２の対向傾斜部６６ｂも同様に配設される。これにより、この発明の効果を一層確実に発揮することが可能となる。
【００４９】
そして、第１の引出し傾斜部７６ａの鋭角α1および第２の引出し傾斜部７６ｂの鋭角α2は、それぞれ、４５度以上６０度以下であることが好ましい。これにより、この発明の効果を一層確実に発揮することが可能となる。
【００５０】
また、第１の対向傾斜部６６ａの鋭角β1および第２の対向傾斜部６６ｂの鋭角β2は、それぞれ、５５度以上７０度以下であることが好ましい。これにより、この発明の効果を一層確実に発揮することが可能となる。
【００５１】
さらに、第１の引出し傾斜部７６ａを縁部とする部分を除いた第１の引出し部７０ａ、および第２の引出し傾斜部７６ｂを縁部とする部分を除いた第２の引出し部７０ｂのＷ方向の寸法は、それぞれ、６０μｍ以上２００μｍ以下であることが好ましい。これにより、この発明の効果を一層確実に発揮することが可能となる。
【００５２】
そして、第１の対向傾斜部６６ａを縁部とする部分を除いた第１の対向部６０ａ、および第２の対向傾斜部６６ｂを縁部とする部分を除いた第２の対向部６０ｂのＷ方向の寸法は、それぞれ、１４００μｍ以上３５００μｍ以下であることが好ましい。これにより、この発明の効果を一層確実に発揮することが可能となる。
【００５３】
また、この実施の形態に係る積層セラミックコンデンサ１０は、Ｌ寸法が１．５ｍｍ以上３．４ｍｍ以下であり、Ｗ寸法が０．７ｍｍ以上２．７ｍｍ以下であり、且つＴ寸法が０．５ｍｍ以上２．７ｍｍ以下であることが好ましい。これにより、Ｔ方向に見て、第２の内部電極５０ｂからはみ出す第１の内部電極５０ａの面積（および第１の内部電極５０ａからはみ出す第２の内部電極５０ｂの面積）が一定以上になって内部応力が大きくなることに起因したはがれやクラックを抑制することができる。
【００５４】
さらに、第１の内部電極５０ａおよび第２の内部電極５０ｂの積層枚数の合計は、１５０枚以上７００枚以下であることが好ましい。これにより、Ｔ方向に見て、第２の内部電極５０ｂからはみ出す第１の内部電極５０ａの面積（および第１の内部電極５０ａからはみ出す第２の内部電極５０ｂの面積）が一定以上になって内部応力が大きくなることに起因したはがれやクラックを抑制することができる。
【００５５】
２．製造方法
この発明の一実施の形態に係る積層セラミックコンデンサの製造方法の一例について、上記した積層セラミックコンデンサ１０の製造方法を例にして説明する。
【００５６】
まず、誘電体シートおよび内部電極用の導電性ペーストを準備する。誘電体シートや内部電極用の導電性ペーストには、バインダおよび溶剤が含まれる。バインダや溶剤としては、公知の有機バインダや有機溶剤を用いることができる。
【００５７】
次に、内部電極用の導電性ペーストを用いて、誘電体シートの表面に内部電極パターンを形成する。当該内部電極パターンの形成は、例えば、スクリーン印刷やグラビア印刷などにより、この発明に係る内部電極パターンとなるように誘電体シートの表面に内部電極用の導電性ペーストを印刷することで行われる。
【００５８】
さらに、内部電極パターンが形成されていない外層用の誘電体シートを所定枚数積層し、その表面に内部電極パターンが形成された内層用の誘電体シートを所定枚数積層し、その表面に内部電極パターンが形成されていない外層用の誘電体シートを所定枚数積層することにより、積層シートを作製する。
【００５９】
そして、積層シートをＴ方向にプレスすることにより、積層ブロックを作製する。当該プレスの手段としては、静水圧プレスなどが挙げられる。
【００６０】
次に、積層ブロックを所定の寸法にカットすることにより、積層チップを切り出す。
【００６１】
さらに、積層チップを焼成することにより、積層体を作製する。焼成温度は、誘電体や内部電極の材料にも依るが、９００℃以上１３００℃以下であることが好ましい。
【００６２】
最後に、積層体の端面それぞれに外部電極を形成する。積層体の両端面それぞれに外部電極用の導電性ペーストを塗布して焼き付けることにより、外部電極の焼付け層を形成することができる。焼付け温度は、７００℃以上９００℃以下であることが好ましい。必要に応じて、焼付け層の表面にめっき処理を施してもよい。なお、焼付け層を形成せずに積層体の表面にめっき電極層を直接形成してもよい。このような場合、積層体の表面にめっき処理を施したうえで、内部電極の積層体から露出した部分に下地めっき膜を形成する。めっき処理を施すにあたっては、電解めっきおよび無電解めっきのどちらを採用してもよい。なお、無電解めっきは、めっき析出速度を向上させるために、触媒などによる前処理が必要となり、工程が複雑化するというデメリットがある。したがって、通常は電解めっきを採用することが好ましい。めっき工法としては、バレルめっきを用いることが好ましい。なお、表面導体を形成することもできる。表面導体は、最外層の誘電体シートの表面に予め表面導体パターンを印刷しておき、積層体と同時焼成することにより形成されてもよいし、焼成後の積層体の主面に表面導体パターンを印刷して焼き付けることにより形成されてもよい。必要に応じて、めっき電極層の表面にめっき層を形成してもよい。
【００６３】
上記のようにして、この発明の一実施の形態に係る積層セラミックコンデンサ１０を製造することができる。
【００６４】
なお、この発明は、前記実施の形態に限定されるものではなく、その要旨の範囲内で種々に変形される。
【符号の説明】
【００６５】
１０  積層セラミックコンデンサ
２０  積層体
２２ａ  第１の主面
２２ｂ  第２の主面
２４ａ  第１の側面
２４ｂ  第２の側面
２６ａ  第１の端面
２６ｂ  第２の端面
３４ａ  第１の側部（Ｗギャップ）
３４ｂ  第２の側部（同上）
３６ａ  第１の端部（Ｌギャップ）
３６ｂ  第２の端部（同上）
４０  誘電体層
５０ａ  第１の内部電極
５０ｂ  第２の内部電極
６０ａ  第１の対向部
６０ｂ  第２の対向部
６２ａ  第１の対向部のＷ方向の縁部
６２ｂ  第２の対向部のＷ方向の縁部
６４ａ  第１の先端縁部
６４ｂ  第２の先端縁部
６６ａ  第１の対向傾斜部
６６ｂ  第２の対向傾斜部
７０ａ  第１の引出し部
７０ｂ  第２の引出し部
７２ａ  第１の引出し部のＷ方向の縁部
７２ｂ  第２の引出し部のＷ方向の縁部
７４ａ  第１の引出し平坦部
７４ｂ  第２の引出し平坦部
７６ａ  第１の引出し傾斜部
７６ｂ  第２の引出し傾斜部
９０ａ  第１の外部電極
９０ｂ  第２の外部電極
【図１】
2018133419.tif 000003
【図２】
2018133419.tif 000004
【図３】
2018133419.tif 000005
【図４】
2018133419.tif 000006
【図５】
2018133419.tif 000007
【図６】
2018133419.tif 000008